(57)【要約】【課題】熱伝導性充填材を含有した高分子マトリクス中にメッシュシートを有する熱伝導性シートについて、網目状補強材を液状組成物で被覆する工程をより効率的に行い得る構成とすること。【解決手段】メッシュシート１３を構成するフィラメントの縦横の本数の比が、横糸１３ｂに対して縦糸１３ａが１．０５倍〜１．５６倍であるものとした。これにより熱伝導性シート１１の強靱性や熱伝導性といった性能が向上する。【選択図】図３
2020128086.tif 000002
【特許請求の範囲】
【請求項１】
熱伝導性充填材を含有した高分子マトリクス中にメッシュシートを有する熱伝導性シートにおいて、
メッシュシートを構成するフィラメントの縦横の本数の比が、横糸に対して縦糸が１．０５倍〜１．５６倍であることを特徴とする熱伝導性シート。
【請求項２】
メッシュシートの厚みが１３０μｍ以下であり、そのフィラメントの線径が９０μｍ以下であり、メッシュシートの開口率が７０％以上である請求項１記載の熱伝導性シート。
【請求項３】
メッシュシートがモノフィラメントである樹脂繊維の平織り構造からなり、縦横のフィラメントの交点が固着している請求項１または請求項２記載の熱伝導性シート。
【請求項４】
メッシュシートの比重が熱伝導性充填材を含有した高分子マトリクスの比重よりも軽い請求項１〜請求項３何れか１項記載の熱伝導性シート。
【請求項５】
メッシュシートの縦糸の長さ方向がシートの長手方向と略一致する請求項１〜請求項４何れか１項記載の熱伝導性シート。
【請求項６】
熱伝導性充填材を含有した高分子マトリクス中にメッシュシートを有する熱伝導性シートの製造方法であって、
メッシュシートを構成するフィラメントの縦横の本数の比が、横糸に対して縦糸が１．０５倍〜２．００倍であり、
硬化して熱伝導性充填材を含有した高分子マトリクスとなる液状組成物をメッシュシートの縦糸の長さ方向に沿ってメッシュシート上に塗工する熱伝導性シートの製造方法。
【請求項７】
前記液状組成物を塗工する工程が、液状組成物の塗布位置に対してメッシュシートをその縦糸の長さ方向に移動させて塗布する工程である請求項６記載の熱伝導性シートの製造方法。
【請求項８】
メッシュシートに液状組成物より低比重の材質を用い、液状組成物の塗布後に、液状組成物の中でメッシュシートを浮き上がらせる工程を設けた請求項６または請求項７記載の熱伝導性シートの製造方法。
【発明の詳細な説明】
【技術分野】
【０００１】
本発明は、電子機器、ディスプレイ、電池、その他の機器・装置等に備わる電子部品の放熱や冷却といった熱対策に用いられる熱伝導性シートとその製造方法に関する。
【背景技術】
【０００２】
電子機器に実装されるＣＰＵ等の電子部品は発熱体であり、その冷却のためにヒートシンク等の放熱体が装着されている。そして、発熱体と放熱体との間には、発熱体から放熱体への熱伝導を促進するため熱伝導性シートが介装されている。
熱伝導性シートにおいて、熱の伝わり難さを示す指標である熱抵抗値を下げるには、発熱体や放熱体に対する追従性や密着性が良いことが求められる。この観点からは柔軟な熱伝導性シートを用いることが好ましい。ところが、熱伝導性シートの柔軟性が高くなるとその粘着性も高くなり、発熱体への取付作業が困難になることがある。
また、熱伝導性シートの形状が薄いほど熱伝導性が向上するため、この観点からは、より薄い熱伝導性シートを用いることが好ましい。ところが、薄すぎると取付作業時に伸びや、破れ、しわの発生等の不都合が生じるおそれがあり、その取扱い性が低下する。
【０００３】
特開平７−０１４９５０号公報（特許文献１）や特開平７−２６６３５６号公報（特許文献２）には、軟らかいゴムまたはゲル状の熱伝導性シートに、ガラス製や金属製、樹脂製の織物といった網目状補強材を含有させ、取扱い性を良くした熱伝導性シートが開示されている。こうした熱伝導性シートによれば、含有される網目状補強材によってシートの引張強度が高められることで取扱い性が良くなるのであるが、引張強度が高まることでシート厚を従来よりも薄くすることができ、より熱を伝え易くなるというメリットもある。
【先行技術文献】
【特許文献】
【０００４】
【特許文献１】特開平７−０１４９５０号公報
【特許文献２】特開平７−２６６３５６号公報
【発明の概要】
【発明が解決しようとする課題】
【０００５】
網目状補強材が入った上記熱伝導性シートは、補強効果と熱伝導性に優れたものであるが、その製造には、網目状補強材の周囲をゴムやゲル状物となる前の液状組成物で被覆する工程を経る必要がある。この被覆工程は、網目状補強材の上に液状組成物を塗布したり、液状組成物の中に網目状補強材を浸す工程となるが、網目状補強材の網目の指標となる開口率を低くすると、その開口に液状組成物が十分に入り込まず空隙が生じてシートの熱抵抗値が上がるという不都合が生じる。そうした一方で、網目状補強材の開口率を高くすると、補強効果が不十分となりシート自体の引張強度が弱くなるといった不都合が生じる。そのため、開口率の低い網目状補強材に液状組成物を十分に染み込ませる必要があり、その作業時間が長くかかったり、液状組成物粘度を低く調製するため熱伝導性充填材の添加量を制限したりと、制約が多かった。
【０００６】
そこで本発明は、網目状補強材を液状組成物で被覆する工程を改良し、より効率的に熱伝導性シートを製造することを目的とする。また、本発明は網目状補強材を液状組成物で被覆する工程を改良することで、より強靱性や熱伝導性といった性能が向上した熱伝導性シートを得ることを目的とする。
【課題を解決するための手段】
【０００７】
即ち、次に示す発明を提供する。
熱伝導性充填材を含有した高分子マトリクス中にメッシュシートを有する熱伝導性シートについて、メッシュシートを構成するフィラメントの縦横の本数の比が、横糸に対して縦糸が１．０５倍〜１．５６倍であることを特徴とする熱伝導性シートである。
【０００８】
高分子マトリクス中に熱伝導性充填材を含有するため、絶縁性の高分子マトリクスであっても熱伝導性を備えることができる。また、高分子マトリクス中にメッシュシートを有するため、メッシュシートで高分子マトリクスを補強することができる。
メッシュシートを構成するフィラメントの縦横の本数の比が、横糸に対して縦糸が１．０５倍〜１．５６倍であるため、縦糸どうしの間隔を狭くして、縦糸どうしの間の網目を小さくすることができる。縦糸どうしの間隔が狭いため、縦糸どうしの間隔を広げる場合と比較して補強効果を高めることができる。そうした一方で、横糸どうしの間隔をやや広くして、横糸どうしの間の網目を大きくすることができる。横糸どうしの間隔が縦糸どうしの間隔よりもやや広いため、高分子マトリクスが形成される前の原料である液状組成物の網目への浸透を阻害し難い。そのため、補強効果を損ねることなく、液状組成物の浸透を起こし易く製造が容易な熱伝導性シートとすることができる。
【０００９】
メッシュシートの厚みが１３０μｍ以下であり、そのフィラメントの線径が９０μｍ以下であり、メッシュシートの開口率が７０％以上である熱伝導性シートとすることができる。
メッシュシートの厚みが１３０μｍ以下で、そのフィラメントの線径が９０μｍ以下としたため、厚みの薄い熱伝導性シートとすることができる。また、メッシュシートの開口率を７０％以上としたため、メッシュシート網目の間に液状組成物が浸透し易く製造が容易な熱伝導性シートとすることができる。
【００１０】
メッシュシートがモノフィラメントである樹脂繊維の平織り構造からなり、縦横のフィラメントの交点が固着している熱伝導性シートとすることができる。
メッシュシートの構造が、モノフィラメントである樹脂繊維の平織り構造からなるため、樹脂繊維の構成が単純で液状組成物が樹脂繊維の周囲を濡らしやすく、液状組成物と樹脂繊維との間に気泡が入りにくい。また、縦横のフィラメントの交点が固着しているため、樹脂繊維が動き難く、補強効果を高いメッシュシートとすることができる。
【００１１】
メッシュシートの比重が熱伝導性充填材を含有した高分子マトリクスの比重よりも軽い熱伝導性シートとすることができる。
メッシュシートの比重を熱伝導性充填材を含有した高分子マトリクスの比重よりも軽くしたため、高分子マトリクスとなる前の液状組成物でメッシュシートを沈めたときに、液状組成物の中にメッシュシートを浮かび上がらせることができる。そのため、完全に浮かび上がる前に液状組成物を固化すれば、高分子マトリクスの内部にメッシュシートが含有された熱伝導性シートを容易に製造することができる。
【００１２】
メッシュシートの縦糸の長さ方向がシートの長手方向と略一致する熱伝導性シートとすることができる。
メッシュシートの縦糸の長さ方向がシートの長手方向と略一致するため、熱伝導性シートの長手方向への引っ張りに対して短い間隔で存在する縦糸が抗するため、シートの長手方向に対する引張強度の高い熱伝導性シートとすることができる。
【００１３】
そしてまた、熱伝導性充填材を含有した高分子マトリクス中にメッシュシートを有する熱伝導性シートの製造方法であって、メッシュシートを構成するフィラメントの縦横の本数の比が、横糸に対して縦糸が１．０５倍〜２．００倍であり、硬化して熱伝導性充填材を含有した高分子マトリクスとなる液状組成物をメッシュシートの縦糸の長さ方向に沿ってメッシュシート上に塗工する熱伝導性シートの製造方法を提供する。
【００１４】
熱伝導性充填材を含有した高分子マトリクス中にメッシュシートを有する熱伝導性シートの製造方法であって、メッシュシートを構成するフィラメントの縦横の本数の比が、横糸に対して縦糸が１．０５倍〜２．００倍であり、硬化して熱伝導性充填材を含有した高分子マトリクスとなる液状組成物をメッシュシートの縦糸の長さ方向に沿ってメッシュシート上に塗工するため、その塗工過程で、液状組成物をメッシュシートの長方形の網目に容易に含浸させることができる。そのため、メッシュシートと液状組成物との間に気泡が入り難く、品質の安定した熱伝導性シートを製造することができる。
【００１５】
前記液状組成物を塗工する工程が、液状組成物の塗布位置に対してメッシュシートをその縦糸の長さ方向に移動させて塗布する工程である熱伝導性シートの製造方法を提供する。
液状組成物を塗工する工程について、液状組成物の塗布位置に対してメッシュシートをその縦糸の長さ方向に移動させて塗布するため、メッシュシート等の原反を送り出し、巻き取る工程で液状組成物の塗布位置を固定することができる。そのため、生産性の高い製造方法である。
【００１６】
メッシュシートに液状組成物より低比重の材質を用い、液状組成物の塗布後に、液状組成物の中でメッシュシートを浮き上がらせる工程を設けた熱伝導性シートの製造方法とすることができる。
メッシュシートに液状組成物より低比重の材質を用い、液状組成物の塗布後に、液状組成物の中でメッシュシートを浮き上がらせる工程を設けたため、メッシュシートの上から液状組成物を塗布すれば、その液状組成物の中でメッシュシートが浮き上がり、その浮き上がった状態で液状組成物を固化することにより、内部にメッシュシートを含有する熱伝導性シートを簡単に製造することができる。
【発明の効果】
【００１７】
本発明の熱伝導性シートによれば、熱伝導性や取扱い性に優れている。
また、本発明の熱伝導性シートの製造方法によれば、熱伝導性や取扱い性に優れた熱伝導性シートを効率的に製造することができる。
【図面の簡単な説明】
【００１８】
【図１】一の実施形態の熱伝導性シートを示す平面図である。
【図２】図１のＳＡ−ＳＡ線模式断面図である。
【図３】メッシュシートの部分拡大平面図である。
【図４】液状組成物の塗工工程を示す説明図である。
【発明を実施するための形態】
【００１９】
本発明について以下に示す実施形態に基づきさらに詳細に説明する。
図１には、熱伝導性シート１１の平面図を示す。また図２には、その模式断面図を示す。熱伝導性シート１１は、熱伝導性充填材を含有した高分子マトリクス１２中にメッシュシート１３を含有するものである。メッシュシート１３に形成された格子状の網目（貫通孔）に高分子マトリクス１２が挿通しており、高分子マトリクス１２中には熱を伝達し易いように熱伝導性充填材が分散されて含まれるため、シートの厚み方向に熱伝導性を有している。したがって、ＩＣやＣＰＵなどの発熱体とヒートシンクやヒートパイプなどの放熱体との間にこのこの熱伝導性シート１１を挟むようにして用いることで、発熱体から放熱体への熱伝達を速やかに進めることができる。
【００２０】
高分子マトリクス１２は、液状またはゲル状のゴムまたは高分子基材が硬化したものであり、硬化前の液状組成物は、主剤と硬化剤のような混合系からなるものとすることができる。したがってこの液状組成物は、例えば、未架橋ゴムと架橋剤を含むものであったり、架橋剤を含む未架橋ゴムと架橋促進剤を含むものであったりすることができる。また、その硬化反応は常温硬化であっても熱硬化であっても良い。高分子マトリクス１２がシリコーンゴムであれば、シリコーンゴム主剤と硬化剤であってビニル基含有シリコーン生ゴムと過酸化物などが例示できる。また、ポリエステル系熱可塑性エラストマーやポリアミド系熱可塑性エラストマーであれば、ジオールとジカルボン酸とすることができ、ポリウレタン系熱可塑性エラストマーであれば、ジイソシアネートとジオールとすることができる。
【００２１】
主剤と硬化剤は、混合前の少なくとも２成分の一方を主剤とし他方を硬化剤と呼んで区別するものであって、どちらを主剤と定義しても硬化剤と定義しても良いものとする。従って、例えば、混合割合の少ない方、粘度の低い方を主剤とすることもできる。更に、高分子基材は、こうした主剤と硬化剤のうち、硬化剤を含まない主剤だけであっても良い。このように高分子マトリクス形成前の液状組成物を構成する成分は、高分子基材といっても、一般的な樹脂や高分子と称される程度の高分子量であることを必ずしも要しない。
【００２２】
高分子マトリクス１２の中に含ませる熱伝導性充填材には、例えば、金属や炭素、金属酸化物、金属窒化物、金属炭化物、金属水酸化物、炭素繊維などからなる微細粉が挙げられる。金属としては、銅、アルミニウムなどが挙げられ、炭素としてはピッチ系炭素繊維、ＰＡＮ系炭素繊維、樹脂繊維を炭化処理した繊維、樹脂繊維を黒鉛化処理した繊維や、グラファイト粉末などが挙げられる。熱伝導性シートに耐電圧性が求められる場合には、金属や炭素以外の熱伝導性充填材を用いることが好ましい。
【００２３】
金属酸化物としては、酸化アルミニウム、酸化マグネシウム、酸化亜鉛、酸化鉄、石英などが挙げられ、金属窒化物としては、窒化ホウ素、及び窒化アルミニウムなどが挙げられる。また、金属炭化物としては、炭化ケイ素などが挙げられ、金属水酸化物としては、水酸化アルミニウムなどが挙げられる。
こうした熱伝導性充填材は、高分子マトリクス１２中で一定方向に配向させることもでき、配向させた方向に熱伝導性が高まる点で好ましい。
【００２４】
熱伝導性充填材を含有した高分子マトリクス１２の硬度は、日本工業規格であるＪＩＳ Ｋ ６２５３のタイプＥの硬度計によって測定される値（以下「Ｅ硬度」という。）で５〜９５、好ましくは５５〜９０である。Ｅ硬度が９５を超える場合、発熱体や放熱体の形状への追従性が十分に得られず、発熱体や放熱体と高分子マトリクス１２との密着性が低下して熱伝導性シート１１の熱伝導性が低下するおそれがある。Ｅ硬度が９０以下の場合には、発熱体や放熱体の形状に沿って高分子マトリクス１２が良好に追従するため、発熱体や放熱体と熱伝導性シート１１との密着性を十分に確保することができる。更に、９０以下のＥ硬度を有する高分子マトリクス１２によって熱伝導性シート１１の柔軟性が確保される。そのため、例えば熱伝導性シート１１が取り付けられた発熱体に加わる衝撃を熱伝導性シート１１が吸収することにより、発熱体を好適に保護することができる。しかし、Ｅ硬度が５より低くなると柔らかすぎて安定的に発熱体と放熱体との間に挟むことが困難にある。そして、５〜９５の中でも５５〜９０とすることが好ましいのは、熱伝導性シート表面の粘着性を適度に抑えることができることに加え、強度や取扱い性を高めることができるからである。
【００２５】
高分子マトリクス１２となる液状組成物には、熱伝導性充填材の他にも、熱伝導性シート１１の生産性、耐候性、耐熱性など種々の性質を高める目的で種々の添加材を含んだものを用いることができる。そうした添加材を例示すれば、可塑剤、補強材、着色剤、耐熱向上剤、カップリング剤、難燃剤、粘着剤、触媒、硬化遅延剤、劣化防止剤など、種々の機能性向上剤が挙げられる。
【００２６】
熱伝導性充填材等も含んだ液状組成物の粘度は、２５℃で７０００〜１２００００ｃＰであることが好ましく、１５０００〜６５０００ｃＰであることがより好ましい。７０００ｃＰより低粘度であると、熱伝導性充填材が液状組成物中で安定的に分散せず、熱伝導性充填材が均一に含有された高分子マトリクス１２が得られにくいからであり、１２００００ｃＰより高粘度であると、メッシュシート１３の開口に液状組成物が染み込まず、気泡が入り易くなるからである。また、１５０００〜６５０００ｃＰの範囲であれば、メッシュシート１３の開口に十分に染み込む程の粘度であると同時に熱伝導性充填材を適度に高充填できる程の粘度であるからである。
【００２７】
メッシュシート１３は、メッシュを構成するフィラメント（線材）を平織、綾織、朱子織、からみ織、模紗織、畳織等によって織ってシート状に形成したもの、またはフィラメントを織らずに重ねてシート状に形成したもの、さらにフィラメントを編んでシート状に形成したものなどを含む網目状物である。
網目の形状は限定せず、網目はメッシュシート１３の表側から裏側に至るものであれば良いが、網目となる貫通孔がメッシュシート１３の面直方向に沿って形成されたものが好ましく、その点で畳織よりは平織が好ましい。
【００２８】
また、メッシュを構成するフィラメントはメッシュシート１３の面直方向での重なりが少ない方が好ましく、この点で模紗織よりは平織が好ましい。
さらに、網目は規則的に形成される方が均一な熱伝導性能を与えることから好ましく、この点で不織布や編み物よりも織物が好ましい。
そして、フィラメントの交点付近に熱伝導性充填材を含有した高分子マトリクスが入り込みにくい隙間を小さくできる点で、縦糸（経糸）１３ａと横糸（緯糸）１３ｂの２方向のモノフィラメント（単繊維）であるフィラメントのみからなり、フィラメント同士が重なる交点が、１本の経糸と１本の緯糸のみからなる図３で示すメッシュシート１３が最も好ましい。
【００２９】
但し、メッシュシート１３を構成するフィラメントの縦横の本数の比は異なるものとしており、より具体的には、横糸に対して縦糸が１．０５倍〜１．５６倍である。横糸に対して縦糸を１．０５倍以上としたため、縦糸どうしの間隔に比べて横糸どうしの間隔を広くすることができる。したがって、縦糸の長さ方向に液状組成物を塗布すれば、メッシュシート１３の上に液状組成物を塗布していく流れ作業の中で、メッシュシート１３の開口（縦糸と横糸が交叉してできる網目）中に液状組成物を染み込ませるのに適当な時間の余裕を持たせることができる。したがって、この開口に十分に液状組成物を染み込ませることができ、気泡の入り込みを少なくすることができる。
【００３０】
これに対して、縦横の本数の比が同じである一般的なメッシュシートを用いると、開口に液状組成物が入りこむまでの十分な時間を取ることができず、気泡が入り易く、熱抵抗値の高い熱伝導性シートが生じるおそれがある。
なお、単位としての「メッシュ」とは２５．４ｍｍ（１インチ）内の線の数または網目数を指す。密度（本／インチ）１００であれば、１００メッシュである。また、目開きや、開口率（空間率）は次の式で定義される。
目開き（ｍｍ）＝（２５．４／メッシュ数）−線径（ｍｍ）
開口率（％）＝（（目開きｍｍ）／（目開きｍｍ＋線径ｍｍ））２×１００
【００３１】
メッシュシート１３を構成するフィラメントの材質には、ガラスや、鉄、銅、黄銅、ステンレス、アルミニウム、ニッケル等の金属、ポリエチレン（ＰＥ）、ポリプロピレン（ＰＰ）、ポリエチレンテレフタレート（ＰＥＴ）、ポリアミド（ＰＡ）、ポリイミド（ＰＩ）等の熱可塑性樹脂等を挙げることができる。
メッシュシート１３の交点を熱融着する場合や圧着する場合は、熱可塑性樹脂を用いることが好ましい。また、メッシュシート１３が樹脂製の場合には、コロナ処理やＵＶ改質等の表面処理を施したフィラメントからなるメッシュシート１３とすることもできる。そしてまた、熱伝導性シートに耐電圧性が求められる場合には、金属以外のメッシュシートを用いることが好ましい。
【００３２】
これらの材質の中でも比重が０．９０〜１．４０となる樹脂製のメッシュシート１３とすることが好ましい。液状組成物の比重が１．６０〜５．００であるため、上記比重であれば液状組成物中でメッシュシート１３を浮き上がらせることができるからである。
【００３３】
メッシュシート１３の大きさは、高分子マトリクス１２の熱伝導性能の維持、および取扱い性の観点から、その厚さは１０μｍ〜５００μｍ程度、開口の大きさは２００μｍ〜１２００μｍ、開口率は４０％〜９０％、線径は２０μｍ〜３００μｍ程度のものを用いることが好ましい。
厚さ２００μｍ程度の薄い熱伝導性シート１１を得るためには、厚さ１３０μｍ以下、フィラメントの線径が９０μｍ以下であり、メッシュの交点は融着して厚みを減らしたものがさらに好ましい。また、開口率を７０％以上とすることで、メッシュの開口を液状組成物が貫通しやすくなるためさらに好ましい。
開口率を高めるためにはメッシュの密度が１００メッシュ未満（１００本未満／インチ）であることが好ましい。
【００３４】
熱伝導性シート１１の厚さは、メッシュシート１３の厚さと同等以上となり０．１ｍｍ〜５ｍｍ程度が好ましい。５ｍｍを超えると熱伝導性能が低下（熱抵抗が高まる）するおそれがあり、また、０．１ｍｍ未満であると、メッシュシート１３を用いても取扱い難いものとなるためである。
【００３５】
熱伝導性シート１１の製造方法の一例を説明する。
硬化して高分子マトリクス１２となる原料として、主剤と硬化剤に熱伝導性充填材、必要により種々の添加剤を入れ攪拌機で混合して調製した液状組成物を用意する。
次に、図４で示すように、フィルムシート１上にメッシュシート１３を乗せた原反をロールコーター２に通すことで、メッシュシート１３の縦糸の長さ方向に沿って液状組成物１４を塗布する。この塗工工程で液状組成物１４がメッシュシート１３の開口（貫通孔）に入り込むとともに、比重の高い液状組成物１４の中で比重の低いメッシュシート１３が浮き上がる。 
液状組成物１４の塗布には、グラビアコート、ロールコート、ナイフコート、コンマコート、リップコート、ダイコート、ディッピングなどを用いても良いし、あるいはまた、金型内にメッシュシート１３を配置して液状組成物１４を注入し一体成形する方法を用いても良い。
【００３６】
そして、液状組成物１４の表面まで完全にメッシュシート１３が浮き上がる前に、紫外線の照射や加熱等の適当な硬化手段を施して液状組成物を硬化させ、高分子マトリクス１２中にメッシュシート１３を含有した大面積状の熱伝導性シートを得る。この液状組成物の塗工において、原反の進行方向にメッシュシートの網目が広がっているため、その網目内に無理なく液状組成物を浸透させることができる。
得られた熱伝導性シートは、適用する発熱体と放熱体の大きさに適応した大きさに裁断して所望の大きさの熱伝導性シート１１を得る。
【００３７】
巻物状の熱伝導性シートの裁断は、熱伝導性シート１１の長手方向と縦糸の長さ方向が略同方向となるように行うことが好ましい。熱伝導性シート１１は、その取付け作業の際に、熱伝導性シート１１の長手方向に引っ張られ易いため、この長手方向に対する引張強度が高い熱伝導性シート１１とすることができるからである。
また、大面積状の熱伝導性シートの裁断は、メッシュシートの縦糸、横糸のそれぞれの長さ方向に対して交叉する方向に裁断することも好ましい態様の一である。裁断方向に対して縦糸、横糸の双方に交叉するため、どの向きに対しても引張強度が高い熱伝導性シート１１とすることができるからである。
【００３８】
なお、熱伝導性シート１１の上記製造工程において、液状組成物１４を塗布した側の表面には、液状組成物１４の硬化後に保護フィルムを積層する工程を設ければ、熱伝導性シートをフィルムシート２と保護フィルムとで挟んで保護することができるため好ましい。但し、液状組成物１４の硬化前に保護フィルムを積層する工程は避けることが好ましい。液状組成物１４を保護フィルムで覆った後、硬化させると、液状組成物１４と保護フィルムとの界面には、熱伝導性充填材の密度が少なくなるスキン層が形成されるため、熱伝導性が悪くなり、また易燃性になるおそれがあるからである。
【実施例】
【００３９】
実験例１：  高分子マトリクスとなる液状組成物として、熱伝導性充填材である酸化アルミニウムおよび水酸化アルミニウムと、硬化触媒とを液状シリコーンゴムに配合した粘度６００００ｃＰの混合物を用いた。また、メッシュシートには、縦糸７８メッシュ、横糸５０メッシュの密度で、線径８６μｍ、厚み１３０μｍであるポリエステル単繊維からなる平織の交点融着メッシュを用いた。
【００４０】
剥離シートであるＰＥＴフィルム上にメッシュシートを置き、その上にコーターを用いて厚み２３０μｍとなるように、メッシュシートの縦糸の長さ方向に沿って上記液状組成物を塗工した。そして、遠赤外線加熱炉で液状組成物を加熱硬化させて、熱伝導性シートを得た。
この熱伝導性シートは、メッシュシートの上下に高分子マトリクスが広がり、開口には高分子マトリクスが貫通したものとなった。熱伝導性シートの裏面を観察したが、高分子マトリクス内に気泡の混入は見当たらなかった。耐電圧（絶縁破壊電圧）も５．０ｋＶをクリアし、十分であった。
【００４１】
実験例２：  高分子マトリクスとなる液状組成物として、熱伝導性充填材である酸化アルミニウムおよび水酸化アルミニウムと、硬化触媒とを液状シリコーンゴムに配合した粘度６００００ｃｐの混合物を用いた。また、メッシュシートには、縦糸６０メッシュ、横糸４０メッシュの密度で、線径７２μｍ、厚み１００μｍであるポリエステル単繊維からなる平織の交点融着メッシュを用いた。そして、厚みが２００μｍとなるように液状組成物を塗工した以外は実験例１と同様にして熱伝導性シートを得た。
この熱伝導性シートは、メッシュシートの上下に高分子マトリクスが広がり、開口には高分子マトリクスが貫通したものとなった。熱伝導性シートの裏面を観察したが、高分子マトリクス内に気泡の混入は見当たらなかった。耐電圧も十分であった。
【００４２】
実験例３：  メッシュシートに、縦糸５０メッシュ、横糸３５メッシュの密度で、線径８９μｍ、厚み１３０μｍであるポリエステル単繊維からなる平織の交点融着メッシュを用いた以外は実験例１と同様にして熱伝導性シートを得た。
この熱伝導性シートは、メッシュシートの上下に高分子マトリクスが広がり、開口には高分子マトリクスが貫通したものとなった。熱伝導性シートの裏面を観察したが、高分子マトリクス内に気泡の混入は見当たらなかった。耐電圧も十分であった。
【００４３】
実験例４：  メッシュシートには、縦糸４０メッシュ、横糸３８メッシュの密度で、線径８９μｍ、厚み１３０μｍであるポリエステル単繊維からなる平織の交点融着メッシュを用いた。液状組成物の組成、塗工方法は実験例１と同じとした。
この熱伝導性シートは、メッシュシートの上下に高分子マトリクスが広がり、開口には高分子マトリクスが貫通したものとなった。また高分子マトリクス内に気泡の混入は生じなかった。
【００４４】
実験例５：  メッシュシートには、縦糸５４メッシュ、横糸３０メッシュの密度で、線径８９μｍ、厚み１３０μｍであるポリエステル単繊維からなる平織の交点融着メッシュを用いた。液状組成物の組成、塗工方法は実験例１と同じとした。
この熱伝導性シートは、メッシュシートの上下に高分子マトリクスが広がり、開口には高分子マトリクスが貫通したものとなった。熱伝導性シートの裏面を観察したが、高分子マトリクス内に気泡の混入は見当たらなかった。耐電圧も十分であった。しかしながら、熱伝導性シートの引張強度は、シートの横方向で１０ＭＰａと弱いものとなってしまった。
【００４５】
実験例６：  液状組成物の塗工をメッシュシートの横糸の長さ方向に沿って行う以外は実験例１と同様にして熱伝導性シートを得た。
この熱伝導性シートは、メッシュシートの上下に高分子マトリクスが広がり、開口には高分子マトリクスが貫通したものとなった。熱伝導性シートの裏面を観察したところ、気泡の混入が一部に見られた。また、耐電圧は３．０ｋＶをクリアできず耐電圧の要求特性を満たしていなかった。
【００４６】
実験例７：  メッシュシートには、縦糸および横糸が３０メッシュの密度で、線径７０μｍ、厚み１００μｍであるポリエステル単繊維からなる平織の交点融着メッシュを用いた。そして、厚みが２００μｍとなるように液状組成物を塗工した以外は実験例１と同様にして熱伝導性シートを得た。
得られた熱伝導性シートは、引張強度がシートの縦方向、横方向の何れも低く取扱い性が悪かった。
【００４７】
実験例８：  メッシュシートには、縦糸および横糸が５０メッシュの密度で、線径５０μｍ、厚み７７μｍであるポリエステル単繊維からなる平織の交点融着メッシュを用いた。そして、厚みが１８０μｍとなるように液状組成物を塗工した以外は実験例１と同様にして熱伝導性シートを得た。
得られた熱伝導性シートは、引張強度がシートの縦方向、横方向の何れも１０ＭＰａと低く取扱い性が悪かった。
【００４８】
実験例９：  メッシュシートには、縦糸および横糸が１００メッシュの密度で、線径４８μｍ、厚み８０μｍであるポリエステル単繊維からなる平織の交点融着メッシュを用いた。そして、厚みが１８０μｍとなるように液状組成物を塗工した以外は実験例１と同様にして熱伝導性シートを得た。
得られた熱伝導性シートは、引張強度は高くなったものの、開口率が小さいためか液状組成物の染みこみが悪く、シート内にピンホールが発生した。また耐電圧が劣るものとなった。
熱伝導性シート内に気泡があると、局所的に薄い部分が発生するため、耐電圧性が弱くなるものと考えられる。またメッシュ本数が多いため、難燃性「Ｖ−０」を得ることができなかった。
【００４９】
上記実験例１〜実験例９について、その条件、試験結果を次の表１にまとめた。
【００５０】
【表１】
2020128086.tif 000003
【００５１】
表１において「メッシュ」は、１インチあたりの（縦糸の数）／（横糸の数）を記載した。
「開口率」は、値の大きい、横糸どうしの間のメッシュシートの開口率を記載した。
「引張強度」は、各実験例の熱伝導性シートをメッシュシートの縦糸方向または横糸方向に沿って、引張試験用の試験片の形状にカットし、ＪＩＳ  Ｋ６２５１に準拠して引張試験を行い測定した。
【００５２】
「難燃性」は、米国アンダー・ライターズ・ラボラトリーズ・インク（Ｕｎｄｅｒ Ｗｒｉｔｅｒｓ Ｌａｂｏｒａｔｏｒｉｅｓ Ｉｎｃ）によって制定された燃焼試験（ＵＬ９４）によって評価した。
各実験例の熱伝導性シートを試験片（長さ１２７ｍｍ×幅１２．７ｍｍ）の大きさにカットし、試験片の長手方向が鉛直方向となるように固定用クランプに保持した状態で、バーナーの炎に１０秒間接炎した後、炎から離して各試験片の燃焼時間を記録した。さらに、二度目の接炎後における火種の保持時間（グローイング時間）と、試験片の下方に配置されている脱脂綿を発火させる滴下物の有無とを記録した。以上の操作を各試験片について、５回１組として行った。そして、次の表２に示す判定基準に基づいて、“Ｖ−０”又は“Ｖ−１”についての合否を判定した。なお、この難燃性の判定基準は、“Ｖ−０”の方が“Ｖ−１”よりも難燃性が高いことを示す。
【００５３】
【表２】
2020128086.tif 000004
【００５４】
「耐電圧」は、ＪＩＳ  Ｃ２１１０に基づき、直径２．５ｍｍの円柱状の電極間に試験片を挟み、耐電圧試験器（ＴＯＳ８６５０、菊水電子工業株式会社製）を用い、所定の電圧（３ｋＶ、４ｋＶ、５ｋＶ）を１８０秒間加えた際に熱伝導性シートの破壊による通電があったか否かを観察した。通電が無かった場合を“クリア”、通電があった場合を“×”とした。
【符号の説明】
【００５５】
１    フィルムシート
２    ロールコーター（コーティングロール）
１１    熱伝導性シート
１２    高分子マトリクス
１３    メッシュシート
１３ａ    縦糸
１３ｂ    横糸
１４    液状組成物
【図１】
2020128086.tif 000005
【図２】
2020128086.tif 000006
【図３】
2020128086.tif 000007
【図４】
2020128086.tif 000008